(57)【要約】  表面処理された無機のナノ粒子、光開始剤、及び少なくとも一つのエネルギー硬化性の単量体、オリゴマー又は樹脂を含むエネルギー硬化性の流動性のコーティング組成物を、光学ディスクのカバーリング層として、特にブルーレイ・ディスクの１００ミクロンのカバー層に、使用することができると共に、向上させられた耐引っ掻き性及び低減された収縮率を有する。
2009512118.tif 000002
【特許請求の範囲】
【請求項１】
表面処理された無機のナノ粒子、光開始剤、及び少なくとも一つのエネルギー硬化性の単量体、オリゴマー又は樹脂を含むエネルギー硬化性の流動性のコーティング組成物。
【請求項２】
請求項１に記載の組成物において、
前記ナノ粒子は、エポキシ基、アクリラート（メタクリラート）基又はイソシアナート基のような、反応性の官能基を有する材料で表面処理されたものである、組成物。
【請求項３】
請求項１に記載の組成物において、
最終的な配合物の粘度は、１００ｍＰａ・ｓよりも高いが１０，０００ｍＰａ・ｓよりも低い、組成物。
【請求項４】
請求項２に記載の組成物において、
最終的な配合物の粘度は、５００ｍＰａ・ｓよりも高いが５，０００ｍＰａ・ｓよりも低い、組成物。
【請求項５】
請求項３に記載の組成物において、
最終的な配合物の粘度は、７００ｍＰａ・ｓよりも高いが３，０００ｍＰａ・ｓよりも低い、組成物。
【請求項６】
請求項１乃至５のいずれかに記載の組成物において、
前記ナノ粒子は、５ｎｍから８０ｎｍまでの粒子の大きさを有する、組成物。
【請求項７】
請求項６に記載の組成物において、
前記ナノ粒子は、９ｎｍから５０ｎｍまでの粒子の大きさを有する、組成物。
【請求項８】
請求項７に記載の組成物において、
前記ナノ粒子は、１５ｎｍから３０ｎｍまでの粒子の大きさを有する、組成物。
【請求項９】
請求項１乃至８のいずれかに記載の組成物において、
前記ナノ粒子は、シリカ、アルミナ、ジルコニア、金属、金属の化合物、又はセラミックのものである、組成物。
【請求項１０】
請求項９に記載の組成物において、
前記ナノ粒子は、シリカ、アルミナ、又はジルコニアのものである、組成物。
【請求項１１】
請求項１乃至１０のいずれかに記載の組成物において、
ナノ粒子の量は、全体の組成物の１５重量％から５０重量％までである、組成物。
【請求項１２】
請求項１１に記載の組成物において、
ナノ粒子の量は、全体の組成物の２０重量％から４０重量％までである、組成物。
【請求項１３】
請求項１乃至１２のいずれかに記載の組成物において、
硬化させられた組成物は、４０５ｎｍの波長で８５％よりも大きい透明度を有する、組成物。
【請求項１４】
請求項１乃至１３のいずれかに記載の組成物において、
硬化させられた組成物は、６５０ｎｍの波長で８５％よりも大きい透明度を有する、組成物。
【請求項１５】
請求項１乃至１４のいずれかに記載の組成物において、
硬化させられた組成物は、７％よりも少ない硬化した後の収縮率を有する、組成物。
【請求項１６】
請求項１乃至１５のいずれかに記載の組成物において、
硬化させられた組成物は、少なくとも４Ｈの鉛筆硬度を有する、組成物。
【請求項１７】
請求項１乃至１６のいずれかに記載の組成物において、
硬化させられた組成物は、Ｐｈｉｌｉｐｓ  Ｅｌｅｃｔｒｏｎｉｃｓの試験基準Ｕ；ＰＨＶ６２３−９３／４８７が５μｍの押し込みの深さにあるものに従った押し込み硬度試験から得られた単一の層のコーティングの押し込み硬度を有する、組成物。
【請求項１８】
請求項１乃至１７のいずれかに記載の組成物において、
硬化させられた組成物は、２％から１０％までのＴａｂｅｒ摩耗試験の後の光沢の損失を有する、組成物。
【請求項１９】
反射性の層をもつ基体を含む光学ディスクであって、
前記反射性の層は、請求項１乃至１８のいずれか一項に記載の組成物を硬化させることによって形成された層で覆われたものである、光学ディスク。
【請求項２０】
請求項１９に記載の光学ディスクにおいて、
硬化させられた組成物は、２０μｍから１５０μｍまでの厚さを有する、光学ディスク。
【発明の詳細な説明】
【技術分野】
【０００１】
本発明は、光学ディスクに用いるエネルギー硬化性の、好ましくはＵＶ硬化性の、ラッカーに関係する。特に、本発明は、光学ディスク用の有機のラッカーを提供するが、そのラッカーは、高強度を有するものであり、単一の層としてのみ使用されたとき、耐久性のあるものであり、それは、その上、非常に高い耐引っ掻き性、低い収縮率での速い硬化、優れた透明度を有すると共に光学ディスクの必須の構成要素である薄い金属性のフィルムの腐食及び劣化を予防することが可能なものである。
【背景技術】
【０００２】
コンパクト・ディスク（ＣＤ）は、レーザービームが、上部に金属性の反射性の層を備えたプラスチックのディスクに記憶されたデータを読み出すために使用される第一世代の光学ディスクを代表する。金属性の層は、腐食に敏感なものであると共に、有機のコーティングによって保護される。レーザーからの光は、有機のカバー層を通じて進行するものではない。
【０００３】
ディジタル・バーサタイル・ディスク（ＤＶＤ）は、レーザービームが、一つの又は二つの反射性の層を有するプラスチックのディスクに記憶されたデータを読み出すために使用される第二世代の光学ディスクを代表する。有機の層は、二つの層を結合させるための接着剤として使用される。単一の側面が付けられた二重の層にされたＤＶＤ（ＤＶＤ−９）の場合には、使用された接着剤は、レーザービームの波長（６５０ｎｍ）に対して透明なものであることを必要とする。
【０００４】
第三世代の光学ディスクについては、現行では二つの選択肢がある。第一のものは、高精細度ＤＶＤ（High-Definition  DVD）（ＨＤ−ＤＶＤ）であるが、それは、ＤＶＤに非常に類似するものである。第二のものは、ブルーレイ・ディスク（BluRay  Disc）（ＢＤ）であるが、それは、ＣＤとより多くの共通点を有する。ＢＤが、保護用のカバーラッカーを使用する一方が、ＨＤ−ＤＶＤは、二つの基体を結合させるための接着剤の有機の層を使用する。二重の層にされたＨＤ−ＤＶＤ及びＢＤにおける有機の層は、４０５ｎｍの波長を備えたレーザービームに対して透明なものであることを必要とする。第一世代の光学ディスクから第三世代の光学ディスクまで、有機の層は、特に１００ミクロンの厚さの有機のカバー層がディスクの必須の且つ重大な部分ものであるＢＤについては、重要性を増加させてきたものである。
【０００５】
それは、多重の機能を有する。それは、光路の一部であり、それは、敏感な反射性の層を保護すると共に、それは、ＢＤを安定化させるが、４０５ｎｍ（青色レーザーの波長）における透明度の仕様に帰着する。
【０００６】
透明度及び幾何学的な許容誤差に追加して、耐引っ掻き性及び低い収縮率並びに信頼性のある処理加工（通常では、スピンコーティング、しかしまた他の工程もまた可能なものである）のような、ＢＤ用の有機のカバー層について追加的な要件がある。
【０００７】
一つの単一の層内で全てのこれらの要件を達成することは、複雑なことであると共に、従って、積層可能なフィルム、多層の系、及び／又はカートリッジにおける光学ディスクの設置のような、代替の方法が、開発された。これらの要件の全てを満たすための一つの一般的な方式は、一つの又は二つの低い収縮率の可撓性の層及び一つの又は二つの硬い高い収縮率の層で構成された多層の系を提供することである。しかしながら、数個の層の提供は、単一の層の提供と比べてより高価なものであると共に、産業界は、液体の状態で適用することができる単一の硬化性の層を好む。
【発明の開示】
【課題を解決するための手段】
【０００８】
従って、本発明は、耐引っ掻き性、透明度、低い収縮率での速い硬化を含む、全ての要求された性質を含むと共に、ＢＤディスクのタイプに依存するが、７５ミクロンと１００ミクロンとの間の層の厚さを備えた乾燥したフィルムが、ＢＤの用途に要求されるような光学ディスクの全表面にわたって２−３ミクロンの層の厚さの許容誤差で得られるように単一の層における適用によって加工され得る光学ディスクのラッカーを提供するように設計される。追加的なコーティング層、カートリッジ又は積層されたフィルムの使用を、このように回避することができる。これは、ＢＤの生産段階の製造における歩留まりの増加に帰着すると共に、従って、生産費用を節約する。さらには、硬いコートのモジュールを除去することができるので、生産設備を単純化することができるが、それは、投資の費用を低減する。
【０００９】
単層の光学ディスクのラッカーの粘度は、単一のステップでＢＤの単層のカバー層を製造することができるものであるためには、十分に高い水準にある必要がある。典型的には、おおよそ１５００ｍＰａ・ｓから２５００ｍＰａ・ｓまでの粘度が必要とされる。
【００１０】
それの最も広い態様においては、本発明は、このように、表面処理された無機のナノ粒子、光開始剤、及び少なくとも一つのエネルギー硬化性の単量体、オリゴマー又は樹脂を含むエネルギー硬化性の流動性のコーティング組成物に存する。
【００１１】
本発明の組成物は、好ましくは、無溶剤の配合物であるが、その組成物は、単量体、オリゴマー及び／又は樹脂の適当な選択によって流動性にされたものである。滑らかな且つムラのないコーティングを保証する為には、できるかぎり、全ての揮発性の有機の溶剤を除去することは、必要なことである。いくつかの場合には、軽微な量のこのような溶剤が、存在する（ときどき、樹脂などの商業的に供給された構成成分と連行されたものである）ことがあるが、しかし、それらの量は、最小にされるべきである。本発明の目的のためには、全体の組成物の３重量％よりも低い溶剤の含有率は、“無溶剤の”ものとみなされることがある。しかしながら、より低い溶剤の含有率が、例．２又は１重量％よりも低いものが、望ましいと共に、揮発性の有機の溶剤の完全な免除が、好適である。組成物は、エネルギー硬化性のものであると共に、そのため、電子ビーム又はＵＶ、好ましくはＵＶのような様々な知られた手段によって硬化させられることがある。
【００１２】
本発明の好適な組成物は、このように、スピンコーティングのような、標準的な適用の方法、及び光学ディスクに用いるコーティングを形成するための他の適用の方法によって取り扱うことができる溶剤無しのＵＶ硬化性の材料である。大部分の光学ディスクについては、このようなコーティングは、好ましくは、光学ディスクの全表面にわたって２−３ミクロンの許容誤差で約１００ミクロンの厚さを有する。しかしながら、二重の層のブルーレイ・ディスクについては、コーティングは、好ましくは、類似の許容誤差で、厚さが約７５ミクロンのものであると共に、事実上、コーティングは、予見された特定の目的に要求されるどんな厚さのものであってもよい。コーティングは、好ましくは、また、読み出しのレーザーの波長において、８５％、好ましくは９０％よりも大きい透明度を有する。硬化した後に測定された収縮率は、好ましくは７％より下に、より好ましくは６％より下にある。鉛筆硬度は、好ましくは少なくとも４Ｈ、より好ましくは少なくとも６Ｈである。テーバー（Ｔａｂｅｒ）摩耗試験の後の光沢の損失は、好ましくは、２−１０％である。
【００１３】
本発明の組成物の粘度は、適用の工程の具体的な要件に依存する。粘度を、上に述べた性質を妥協することなく、１００ｍＰａ・ｓと１００００ｍＰａ・ｓとの間に設定することができる。最終的な配合物の粘度は、好ましくは、１００ｍＰａ・ｓよりも高いが１０，０００ｍＰａ・ｓよりも低い、より好ましくは５００ｍＰａ・ｓよりも高いが５，０００ｍＰａ・ｓよりも低い、及び、最も好ましくは７００ｍＰａ・ｓよりも高いが３，０００ｍＰａ・ｓよりも低い。
【００１４】
ＵＶ硬化性の単量体及び／又はオリゴマー及び／又は樹脂に追加して、それらの少なくとも一つが、無機のナノ粒子で充填されると共に、一つの又はより多くの光開始剤、流動性添加剤（flow-additive）のような、添加剤をもまた、含めることができる。
【発明を実施するための最良の形態】
【００１５】
図１において、層１は、有機のカバー層であるが、それは、±３μｍの許容誤差で１００μｍの厚さを有する。層２は、金属性の層であると共に、それは、通常は、銀又は銀の合金から作られるが、しかし、いずれの他の反射性の材料でもまた作られ得る。層３は、金属性の層の真下に記憶されたデータを含む上部にピットの構造を備えた、プラスチック、通常はポリカーボナート、の基板である。情報は、有機のカバー層１を通じてレーザービームによって読み取られる。
【００１６】
このように、本発明は、さらに、反射性の層をもつ基体を含む光学ディスクからなるが、その反射性の層は、本発明の硬化させられた組成物を含む層で覆われたものである。
【００１７】
反射性の層は、この分野において一般に使用されるいずれの適切な材料、例えば、金、銀、銀の合金、又はアルミニウムのような金属、であることもある。基体は、一般には、従来使用されるもののような、プラスチックの材料であることになる。
【００１８】
本発明の組成物は、表面処理された無機のナノ粒子、光開始剤、及びエネルギー硬化性の、好ましくはＵＶ硬化性の、樹脂又はオリゴマーを含む。本発明において使用されるＵＶ硬化性の樹脂及びオリゴマーの例は、ポリエステルアクリラート、ポリエーテルアクリラート、ウレタンアクリラート、エポキシアクリラート、又は、硬化する際に低い収縮率を呈示するいずれの他のタイプのオリゴマーのアクリラートをも含む。
【００１９】
用語“ナノ粒子”は、ナノメートルの程度の平均の粒子の大きさを有する粒子を意味する。本発明に使用されるナノ粒子の平均値の粒子の大きさは、好ましくは、５ｎｍから８０ｎｍまで、より好ましくは９ｎｍから５０ｎｍまで、なおもより好ましくは１５ｎｍから３０ｎｍまでである。ナノ粒子として使用されることがある材料の好適な例は、シリカ、アルミナ、ジルコニア、貴金属及び他の金属、並びに、このような金属の、酸化物のような、化合物、並びにセラミックを含む。これらのうち、シリカ、アルミナ及びジルコニアが、好適なものであると共に、シリカが、最も好適なものである。好ましくは９ｎｍから６０ｎｍまで粒子の大きさを有する、コロイド状のシリカは、最も好適なである。使用された無機の粒子の表面は、表面が修飾されてないナノ粒子との比較において最終的な配合物の安定性を向上させるための反応性の官能基を含む。反応性の官能基は、エポキシ基、アクリラート（メタクリラート）基、及び／又はイソシアナート基であることができる。無機のナノ粒子の修飾は、最終的な生産物の安定性のために、及び、コーティングの最終的なネットワークの中へとナノ粒子を築くために、必須のものである。これらの表面が修飾されたナノ粒子は、商業的に入手可能なものである。
【００２０】
ナノ粒子の量は、幅広い範囲にわたって変動することがあると共に、使用される量は、一方では、硬化する際の組成物の耐引っ掻き性及び低い収縮率を向上させるために、それと同時に、他方では、硬化させられた組成物の他の望ましい性質に悪影響を及ぼすことのないように、選択されるべきである。一般には、全体の組成物の１５重量％から５０重量％までの量が、好適なものであるが、全体の組成物の２０重量％から４０重量％までが、より好適なものである。
【００２１】
樹脂又はオリゴマーに追加して又はそれの代わりに、組成物は、エネルギー硬化性の単量体を含むことがある。特に、組成物が、樹脂又はオリゴマーを含有する場合には、単量体は、反応性の希釈剤としてもまた役に立つことがある。ＵＶ硬化性の希釈の単量体は、硬化する際に低い収縮率を呈示する低い粘度の単官能性の、二官能性の、又はより高い官能性のアクリラート、例．ヘキサンジオールジアクリラート、トリメチロールプロパントリアクリラート、ジ−トリメチロールプロパン＝テトラアクリラート、ジ−ペンタエリスリトール＝ペンタアクリラート；エトキシル化されたトリメチロールプロパントリアクリラート、グリセロールプロポキシラートトリアクリラート、エトキシル化されたペンタエリスリトールテトラアクリラートのような、ポリエーテルアクリラート；ジアノール（dianol）ジアクリラート（＝２，２−ビス［４−（２−ヒドロキシエトキシ）フェニル］プロパンのジアクリラート，ＵＣＢからのＥｂｅｃｒｙｌ  １５０）のようなエポキシアクリラート；トリプロピレングリコールジアクリラートのようなグリコールジアクリラート；並びに（ヘキサンジオールジアクリラート、イソボルニル＝アクリラート、オクタデシル＝アクリラート、ラウリル＝アクリラート、ステアリル＝アクリラート、及びイソデシル＝アクリラート、並びに、対応するメタクリラートのような）アルキル＝アクリラート及びアルキル＝メタクリラートを含むことができる。
【００２２】
下に注意したことを除いて、使用された光開始剤の本性については特定の制限の無いものであると共に、当技術において知られたいずれの光開始剤をも用いられることがある。このような光開始剤の例は、ヒドロキシシクロヘキシル＝フェニル＝ケトン；ベンゾフェノン及びそれの誘導体；アシルホスフィンに基づいた材料；（Ｄｏｗ  Ｃｈｅｍｉｃａｌからの商品名ＵＶＩ６９９２の下で入手可能な化合物の混合物のような）スルホニウム塩；（Ｌａｍｂｅｒｔｉから入手可能なＥｓａｃｕｒｅ  １１８７のような）チアントレニウム塩；（ＩＧＭからのＩＧＭ  ４４０のような）ヨードニウム塩；フェナシルスルホニウム塩；並びに、国際公開第０３／０７２５６７Ａ１号パンフレット、国際公開第０３／０７２５６８Ａ１号パンフレット及び国際公開第２００４／０５５０００Ａ１号パンフレットに記載されたもののような、チオキサントニウム塩を含むが、それらの開示は、ここに参照によって組み込まれる。単一の光開始剤又はそれらのいずれの二つのもの若しくはより多くのものの組み合わせが、使用されることがある。ある一定の光開始剤は、光学ディスクを読み取るためにレーザーに使用された波長における光を吸収することがあると共に、このような場合には、その光開始剤は、回避されるべきである。例えば、ある一定の光開始剤は、およそ４０５ｎｍの波長、青色レーザーの波長、の光を吸収すると共に、そのため、本発明の組成物が、ＢＤの調製に使用されるためのものであるとすれば、このような光開始剤は、使用されるべきではない。しかしながら、それらの同じ光開始剤は、光学ディスクが、他の系の一つ用のものであるとすれば、使用されることがある。
【００２３】
また、ケイ素に基づいたもの、フッ素に基づいたもの、又は他のタイプのものである流動性添加剤が、所望のものであるとすれば、含まれるかもしれない。
【００２４】
本発明の組成物は、光学ディスクへ適用されると共に、従来の設備及び技法を使用することで、当技術において周知のものであるような、エネルギー、例．ＵＶへの露出によって硬化させられる。結果は、本発明の組成物のコーティングを有する光学ディスクであるが、それは、硬化させられてしまったものである。また、このようなディスクは、本発明の一部を形成する。
【００２５】
好ましくは、コーティングは、４Ｈを超える、より好ましくは少なくとも６ＨのＩＳＯ１５１８４に従った鉛筆硬度を有する。この値を超える鉛筆硬度の値を設定することによって、単一の層のコーティングについての高い強度を、保証することができるが、それは、単一の層のコーティングの機械的な変形によるデータの損失を予防するために必要とされるものである。
【００２６】
好ましくは、Ｕ；ＰＨＶ６２３−９３／４８７（Ｐｈｉｌｉｐｓ  Ｅｌｅｃｔｒｏｎｉｃｓの試験基準）に従った押し込み硬度試験から得られた単一の層のコーティングの押し込み硬度は、５μｍより下の、より好ましくは２．５μｍより下の、押し込みの深さにある。この値より下の押し込みの深さを設定することによって、単一の層のコーティング１についての安定性及び硬度を、保証することができる。
【００２７】
好ましくは、ＡＳＴＭ  Ｄ４０６０に従った２５０グラムの付加及び５００回の回転における摩耗ホイールＣＳ１０Ｆでの摩耗試験の前及び後における８０°の角度でのＩＳＯ２８１３に従った光沢試験から得られた単一のコーティングの光沢の値の間の差異は、２％から１０％までの範囲にある。この範囲において光沢の値の変化を設定することによって、単一の層のコーティング１に要求された高い強度を保証することができる。光沢の損失を、表面の損傷に関係付けることができる。表面の劣化は、もしかすると、レーザービームを散乱させることになるが、信号の損失に帰着すると共に、このように、駆動装置における高容量の光学ディスクの記憶の容量又は可能性のある誤動作を低減する。
【００２８】
好ましくは、紫外−可視の吸収分光法の測定から得られた単一の層のコーティングの透明度は、４０５ｎｍの波長及びＳｈｉｍａｄｚｕ  Ｃｏｒｐｏｒａｔｉｏｎによって生産されたＵＶ−３１０２  ＰＣ  ＵＶ−ＶＩＳ−ＮＩＲ分光光度計で測定された１００μｍの単一の層のコーティング１の層の厚さで８５％よりも高い、より好ましくは９０％よりも高いものであるべきである。この値を超える透明度を設定することによって、高い密度の光学ディスクの可読性は、劣化させられないことになる。読み取りレーザーの劣化は、信号の損失に帰着すると共に高密度光学ディスクの記憶容量を減少させることになる。
【００２９】
適用の性質は、高密度光学ディスクにおける単一の層のコーティングの最終的な結果に非常に重要なものである：例えば、ＤＩＮ５３０１９に従って測定された粘度は、適用の機械類に依存するが、１００ｍＰａ・ｓから１００００ｍＰａ・ｓまで、変動することができると共に、好ましくは、Ｕ；ＰＨＶ  ６２３−９３／４８６（Ｐｈｉｌｉｐｓ  Ｅｌｅｃｔｒｏｎｉｃｓの試験基準）に従った収縮率の測定において得られた単一の層のコーティングの収縮率は、７％より下に、より好ましくは６％より下にある。この値より下に収縮率を設定することによって、高密度光学ディスクは、液体のコーティングの重合の影響の下で曲がることがより少ない傾向を有することになる。高い密度の光学ディスクの反りは、反射させられたレーザービームをシフトさせることになるが、高い密度の光学ディスクの電気的な信号の質の損失に帰着する。
【００３０】
当該発明は、後に続く非限定的な例によってさらに例示される。
【実施例１】
【００３１】
例
表１又は表２に示された全ての成分を、一時間の間に１０００回転毎分で標準的な混合装置及び標準的な攪拌機を備えた１００グラムの天秤で混合した。その次に、混合物を、４５−６０分の間７０℃のオーブンに設置した。混合物を、最初に７０℃へ露出させておいた後の２４時間後に、性質を決定した。
【００３２】
【表１】
2009512118.tif 000003
エトキシル化された（３）トリメチロールプロパントリアクリラートは、ＳａｒｔｏｍｅｒからのＳＲ４５４である
１−ヒドロキシシクロヘキシル＝フェニル＝ケトンは、Ｃｉｂａ  ＣｈｅｍｉｃａｌｓからのＩｒｇａｃｕｒｅ  １８４である
フェノキシエチル＝アクリラートは、ＳａｒｔｏｍｅｒからのＳＲ３３９Ｃである
【００３３】
【表２】
2009512118.tif 000004
ポリエーテルグリコール４００ジアクリラートは、ＳａｒｔｏｍｅｒからのＳＲ３４４である
１−ヒドロキシシクロヘキシル＝フェニル＝ケトンは、Ｃｉｂａ  ＣｈｅｍｉｃａｌｓからのＩｒｇａｃｕｒｅ  １８４である
フェノキシエチル＝アクリラートは、ＳａｒｔｏｍｅｒからのＳＲ３３９Ｃである
これらの表において、生産物の性質を、以下のように測定した：
収縮率：
収縮率を、Ｐｈｉｌｉｐｓの試験ＰＨＶ６２３−９３／４８６（Ｐｈｉｌｉｐｓ  Ｅｌｅｃｔｒｏｎｉｃｓの標準的な試験）に従って測定した。
【００３４】
テーバー（ｔａｂｅｒ）試験後の光沢の損失：
ラッカーをブランクＣＤにスピンコートした。おおよそ３グラムをディスクへ塗布したが、それを、その次に、おおよそ８０−１２０ミクロンの層の厚さを作り出すために、６秒間６００回転毎分で回した。ラッカーを、標準的なＨ−電球のＵＶランプ（１００ｗ／ｃｍ２）を備えたＣｏｎｖａｃの硬化ユニットで３秒間硬化させた。コーティングの光沢をＩＳＯ２８１３に従って測定した。５００回の回転についての２５０グラムの負荷における摩耗ホイールＣＳ−１０でのテーバー（ｔａｂｅｒ）試験（ＡＳＴＭ  Ｄ４０６０）を行った。光沢を再度（ＩＳＯ２８１３に従って）測定した。光沢の損失を、
（前の光沢−後の光沢／前の光沢）×１００％＝光沢の損失
：によって計算した。
【００３５】
スチールウール試験後の光沢の損失：
ラッカーをブランクＣＤにスピンコートした。おおよそ３グラムをディスクへ塗布したが、それは、その次に、おおよそ８０−１２０ミクロンの層の厚さを作り出すために、６秒間６００回転毎分で回した。ラッカーを、標準的なＨ−電球のＵＶランプ（１００ｗ／ｃｍ２）を備えたＣｏｎｖａｃの硬化ユニットで３秒間硬化させた。コーティングの光沢をＩＳＯ２８１３に従って測定した。硬化させられたコーティングを１ｋｇの負荷と共にスチールウールで１０回こすった。光沢を再度（ＩＳＯ２８１３に従って）測定した。光沢の損失を、
（前の光沢−後の光沢／前の光沢）×１００％＝光沢の損失
：によって計算した。
【００３６】
鉛筆硬度：
鉛筆硬度をＩＳＯ１５１８４に従って測定した。
【００３７】
押し込み硬度：
押し込み硬度をＰｈｉｌｉｐｓの試験Ｕ；ＰＨＶ６２３−９３／４８７（Ｐｈｉｌｉｐｓ  Ｅｌｅｃｔｒｏｎｉｃｓの標準的な試験）に従って測定した。
【図面の簡単な説明】
【００３８】
【図１】図１は、本発明のある実施形態に従ったブルーレイ・光学ディスクの概略的な断面図を示す。
【図１】
2009512118.tif 000005
【国際調査報告】
2009512118.tif 000006
2009512118.tif 000007
2009512118.tif 000008